(57)【特許請求の範囲】
【請求項１】
基材シート上に少なくとも断熱層、下引き層、染料受容層を順次積層形成してなる熱転写受像シートの製造方法であって、前記染料受容層がカルボキシ基またはアセチル基またはその両基を含有するビニル系エマルションと、ＨＬＢが５以上１０以下のポリエーテル変性シリコーンと、アジリジン環含有量が前記ビニル系エマルション中のカルボキシ基またはアセチル基またはその両基の含有量に対して０．２モル当量以上１．５モル当量以下である多官能性アジリジン化合物を少なくとも含む染料受容層塗布液を塗布、乾燥し形成してなることを特徴とする、熱転写受像シートの製造方法。
【請求項２】
前記染料受容層のビニル系共重合体エマルションが塩化ビニル−アクリル共重合体であることを特徴とする、請求項１に記載の熱転写受像シートの製造方法。
【請求項３】
前記染料受容層の塩化ビニル−アクリル共重合体の塩化ビニル：アクリルの比率が５０：５０以上、８０：２０以下であることを特徴とする請求項２に記載の熱転写受像シートの製造方法。
【請求項４】
前記染料受容層のポリエーテル変性シリコーンオイルの添加量が乾燥膜中の固形分比に対して０．２質量部以上１５質量部以下であることを特徴とする、請求項１から３の何れかに記載の熱転写受像シートの製造方法。
【発明の詳細な説明】
【技術分野】
【０００１】
本発明は、熱転写方式のプリンタに使用される熱転写受像シートに関するもので、基材の一方の面に、断熱層、下引き層、染料受容層を順次積層形成した熱転写受像シートに関する。
【背景技術】
【０００２】
一般に、熱転写記録媒体は、サーマルリボンと呼ばれ、熱転写方式のプリンタに使用されるインクリボンのことであり、基材の一方の面に熱転写層、その基材の他方の面に耐熱滑性層（バックコート層）を設けた構成となっている。ここで熱転写層は、インクの層であって、プリンタのサーマルヘッドに発生する熱によって、そのインクを昇華（昇華転写方式）あるいは溶融（溶融転写方式）させ、熱転写受像シート側に転写するものである。
【０００３】
現在、熱転写方式の中でも昇華転写方式は、プリンタの高機能化と合わせて各種画像を簡便にフルカラー形成できるため、デジタルカメラのセルフプリント、身分証明書等のカード類、アミューズメント用出力物等、広く利用されている。そういった用途の多様化と共に、小型化、高速化、低コスト化、また得られる印画物への耐久性を求める声も大きくなり、近年では基材シートの同じ側に、印画物への耐久性を付与する保護層等を重ならないように設けられた複数の熱転写層をもつ熱転写記録媒体がかなり普及してきている。
【０００４】
また、環境負荷を軽減するため、染料受容層や下引き層が水系である熱熱転写受像シートが求められている。そのような状況の中、用途の多様化と普及拡大に伴い、よりプリンタの印画速度の高速化が進む一方、高い染料染着性を維持しつつ熱転写時に熱転写シートとの離型性に優れる熱転写シートの製造が検討されている。
【０００５】
例えば特許文献１では、受像層を構成する少なくとも最表層が、（ａ）水性染着性樹脂、（ｂ）カルボキシ変性シリコーン化合物、（ｃ）ビニル系ポリマー微粒子、（ｄ）多官能アジリジン誘導体化合物、および／または多官能オキサゾリン誘導体化合物を含有したことを特徴とする熱転写記録用受像シートが提案されている。
【０００６】
特許文献２では、基材シート（Ａ）上に、少なくとも中空粒子を含有する多孔質層（Ｂ）と、その上に加熱時に熱転写シートから熱移行性染料を受容する受容層（Ｃ）が形成された熱転写受像シートであって、受容層（Ｃ）が少なくともバインダー樹脂（ａ）、冷却ゲル化剤（ｂ）、及び離型剤（ｃ）を含有しており、離型剤（ｃ）がエマルション化して添加されたシリコーンオイル、又はＨＬＢが５以下の親水性置換基により変性されたシリコーンであることを特徴とする感熱転写受像シートが提案されている。
【０００７】
また、特許文献３では、紙基材上に、ポリオレフィン樹脂が被覆され、前記ポリオレフィン樹脂上にポリエステル樹脂層を有し、かつ少なくとも１層の受容層を有する熱転写受像シートであって、前記ポリエステル樹脂層の樹脂が、実質的に無核の長尺状の空洞をその長さ方向が一方向に配向した状態で内部に含有する空洞含有樹脂形成体であり、前記受容層が少なくとも１種のポリマーラテックス、および少なくとも１種の、ＨＬＢ値が５以上１０以下のポリエーテル変性シリコーンを含有する熱転写受像シートが提案されている。
【０００８】
また、特許文献４では熱転写受像シートが有する染料受容層の形成材料となる水性分散液であって、樹脂粒子と、水不溶性シリコーンオイル及びＨＬＢが５〜１２である水溶性ポリエーテル変性シリコーンを含有する乳化粒子とを含む、染料受容層形成要水性分散液
が提案されている。
【先行技術文献】
【特許文献】
【０００９】
【特許文献１】特開平５−５８０６２号公報
【特許文献２】特開２００９−１９０３８４号公報
【特許文献３】特開２０１１−２０１２６２号公報
【特許文献４】特開２０１３−１０８１号公報
【発明の概要】
【発明が解決しようとする課題】
【００１０】
しかしながら、特許文献１から４に提案されている熱転写受像シートを用いて、昨今の高速印画プリンタにて多湿環境下で印画を行ったところ、熱転写記録媒体の種類によっては、熱転写記録媒体と熱転写受像シートが融着し、熱転写記録媒体の染料層の一部が熱転写受像シートに転写する、いわゆる異常転写が発生した。
【課題を解決するための手段】
【００１１】
本発明者らは、染料受容層に用いる材料を規定することで、上記課題を達成することを見出し、本発明を完成するに至った。
【００１２】
具体的には、そのような異常転写の原因が単一の成分によるものではないことを見出したものであり、さらに具体的には、その原因がその架橋剤の種類、バインダーの種類、それに離型剤の三成分の複合要因によることを見出したものであり、そのような三成分を規定することにより解決できることを見出したものである。
【００１３】
すなわち、請求項１記載の発明は、基材シート上に少なくとも断熱層、下引き層、染料
受容層を順次積層形成した熱転写受像シートであって、前記染料受容層をカルボキシ基ま
たはアセチル基またはその両基を含有するビニル系エマルションと、ＨＬＢが５以上１０
以下のポリエーテル変性シリコーンと、アジリジン環含有量が前記ビニル系エマルション中のカルボキシ基またはアセチル基またはその両基の含有量に対して０．２モル当量以上１．５モル当量以下である多官能性アジリジン化合物を少なくとも含む染料受容層塗布液を塗布、乾燥により形成してなることを特徴とする、熱転写受像シートの製造方法である。
【００１４】
請求項２記載の発明は、前記染料受容層のビニル系共重合体エマルションが塩化ビニル−アクリル共重合体であることを特徴とする、請求項１に記載の熱転写受像シートの製造方法である。
【００１５】
請求項３記載の発明は、前記染料受容層の塩化ビニル−アクリル共重合体の塩化ビニル：アクリルの比率が５０：５０以上、８０：２０以下であることを特徴とする請求項２に記載の熱転写受像シートの製造方法である。
【００１６】
請求項４記載の発明は、前記染料受容層のポリエーテル変性シリコーンオイルの添加量
が乾燥膜中の固形分比に対して０．２質量部以上１５質量部以下であることを特徴とする、請求項１から３の何れかに記載の熱転写受像シートの製造方法である。
【発明の効果】
【００１８】
本発明の方法を用いることにより、熱転写受像シートにおいて、昨今の高速印画プリン
タにて高温高湿環境下で印画した場合でも、印画時の離型性に優れ、かつ印画欠点のなく、高い反射濃度を印画物に付与する、という効果を発現できる。
【００１９】
これは、架橋剤が多官能性アジリジン化合物を少なくとも含むことにより高階調部の印画時剥離性が向上し、離型剤のポリエーテル変性シリコーンがＨＬＢで５以上１０以下とすることにより低階調部の印画時剥離性が向上し、バインダーがカルボキシ基またはアセチル基またはその両基を含有するビニル系エマルションとすることにより高い印画濃度とすることができるため、そのような三成分を規定することにより高温高湿環境下で印画した場合でも、印画時の離型性に優れ、かつ印画欠点のなく、高い反射濃度を印画物に付与する、という効果を発現できる。
【図面の簡単な説明】
【００２０】
【図１】本発明に基づく実施形態に係る熱転写受像シートの側断面図である。
【発明を実施するための形態】
【００２１】
以下、本発明についてさらに詳細に説明する。図１は熱転写受像シート１の模式図である。本発明の熱転写受像シート１は、少なくとも基材２、断熱層３、下引き層４及び染料受容層５から構成される。
【００２２】
基材２は、従来公知のもので対応でき、例えば、ポリエチレンテレフタレートやポリエチレンナフタレート等のポリエステル、ポリプロピレンやポリエチレン等のポリオレフィン、ポリ塩化ビニル、ポリカーボネート、ポリビニルアルコール、ポリスチレン、ポリアミド等の合成樹脂のフィルム、および上質紙、中質紙、コート紙、アート紙、樹脂ラミネート紙等の紙類等を単独で、または組み合わされた複合体として使用可能である。
【００２３】
基材２の厚さは、印画物としてのコシ、強度や耐熱性等を考慮し、２５μｍ以上２５０μｍ以下の範囲のものが使用可能であるが、より好ましくは５０μｍ以上２００μｍ以下程度のものが好ましい。
【００２４】
次に、基材２の一方の面に設けられた断熱層３は、特に限定されるものではなく、従来公知のもので対応できる。発泡フィルムの片面または両面にスキン層を設けた複合フィルムを用いた断熱層を挙げることができるが、画質に影響を与える平滑性や光沢性等を考慮し、発泡フィルムの片面または両面にスキン層を設けた複合フィルムを用いることが好ましい。
【００２５】
前記発泡フィルムとしては、断熱性とクッション性の観点から、ポリエステル樹脂、またはポリスチレン樹脂が好ましい。
【００２６】
断熱層３の厚さは、１０μｍ以上８０μｍ以下の範囲のものが使用可能であるが、より好ましくは２０μｍ以上６０μｍ以下程度のものが好ましい。
【００２７】
熱転写受像シート１は、断熱層３と染料受容層５の間に設けられる下引き層４は従来公知のものを使用できる。界面を成す断熱層、および染料受容層との密着性、および印画物の保存性の観点から、疎水性樹脂と親水性樹脂から成るエマルションを塗布・乾燥して形成することが好ましい。
【００２８】
前記疎水性樹脂としては、例えば、ポリオレフィン樹脂、ポリエステル樹脂、ポリビニル系樹脂、ポリウレタン樹脂、ポリアクリル酸系樹脂、およびこれら樹脂の共重合体を挙げることができる。これらは単独、あるいは２種以上を混合しても良い。
【００２９】
前記親水性ポリマーとしては、例えば、ポリビニルアルコール、ポリビニルピロリドン等を挙げることができる。
【００３０】
下引き層４の厚さは、０．１μｍ以上３μｍ以下の範囲のものが使用可能であるが、より好ましくは０．２μｍ以上１．０μｍ以下程度のものが好ましい。
【００３１】
次に、基材２の断熱層３側の最表面に設けられた染料受容層５は、ビニル系共重合体エマルションと、ＨＬＢが５以上１０以下のポリエーテル変性シリコーンと、多官能性アジリジン化合物を少なくとも含有する。
【００３２】
本発明の染料受容層５は、バインダ樹脂としてカルボキシ基またはアセチル基またはその両基を含有するビニル系共重合体エマルションの適用が必須である。ビニル系共重合体エマルションとしては、塩化ビニル−アクリル共重合体、塩化ビニル−酢酸ビニル共重合体、酢酸ビニル−アクリル共重合体、スチレン−アクリル共重合体、塩化ビニル−アクリル−エチレン共重合体、塩化ビニル−アクリル−スチレン共重合体等を挙げることができる。
【００３３】
これらは単独、あるいは２種以上を混合しても良い。これらビニル系共重合体エマルションを染料受容層５の主成分とすることで優れた印画時の離型性と印画物の高反射濃度を兼ね備えた熱転写受像シートを提供できる。
【００３４】
ここで、前記主成分とは、本発明の効果を損なわない限り、前記ビニル系共重合体エマルションの他に、さらに他の成分が添加されていても良い旨を表す。染料受容層形成時の全固形分に対してビニル系共重合体エマルションが５０質量部超で含まれる意味であるが、好ましくは７０質量部以上である。
【００３５】
前記ビニル系共重合体の構成単位の内、塩化ビニル化合物、およびスチレン化合物は印画濃度に寄与する。中でも、塩化ビニル化合物を使用することで高い印画濃度を付与することができる。また、アクリル化合物や酢酸ビニル化合物は、カルボキシ基やアセチル基が多官能性アジリジン化合物と常温下で反応し、耐熱性、すなわち印画時の離型性に寄与する。中でも、カルボキシ基を含有するアクリル化合物は多官能性アジリジン化合物との反応性が非常に高い。したがって、本発明におけるビニル系共重合体エマルションとしては、塩化ビニル−アクリル共重合体エマルションが好ましい。
【００３６】
塩化ビニル−アクリル共重合体の塩化ビニル：アクリルの質量比率は５０：５０以上８０：２０以下であることが好ましい。塩化ビニルが５０質量部未満であると十分な印画濃度が得られない。一方、塩化ビニルが８０質量部を超えると、多官能性アジリジン化合物との反応点が少なくなり、印画時離型性が満足できるレベルに至らない不安がある。
【００３７】
染料受容層５は、架橋剤として多官能性アジリジン化合物の含有が必須である。多官能性アジリジン化合物は前記ビニル系共重合体エマルションが含有するカルボキシ基やアセチル基と常温下で反応し、染料受容層の耐熱性を向上することができる。また、耐水性、耐溶剤性への効果も期待できる。本発明における使用可能な多官能性アジリジン化合物はアジリジン環を含有していれば特に限定されるものではなく、分子内に複数のアジリジン環を含有していても良い。
【００３８】
多官能性アジリジン化合物の添加量は、前記ビニル系エマルション中のカルボキシ基、またはアセチル基またはその両基に対するアジリジン環含有量が０．２以上１．５モル当量以下とすることが好ましい。０．２モル当量未満では、カルボキシ基またはアセチル基またはその両基との架橋密度が小さく、異常転写の発生が懸念される。一方、１．５モル
当量を越えると、全架橋点に占めるアジリジン環同士の架橋点が増加し、印画濃度の低下が懸念される。
【００３９】
染料受容層５は、離型剤としてＨＬＢが５以上１０以下のポリエーテル変性シリコーンの含有が必須である。前記ポリエーテル変性シリコーンを使用することで、前記多官能性アジリジン化合物の架橋反応では不足する懸念のある低中階調部における印画時の離型性を補うことができる。
【００４０】
ここで、ＨＬＢとは界面活性剤の性質を表す指標である。親水基の全くないパラフィンはＨＬＢ＝０、疎水基の全くないポリエチレングリコールはＨＬＢ＝２０として決めてあり、次式で算出される。（参考文献：エマルション塗料設計マニュアル、（株）アド・オール、中嶋純  著、１９９６年発行）
ＨＬＢ＝（界面活性剤中の親水性部分の分子量）／（界面活性剤の分子量）
ＨＬＢ値が５未満では水溶解性が低く不安定なため、染料受容層インキ中に不溶物として残存する懸念がある。前記不溶物を含有したインキと塗布、乾燥して染料受容層を形成すると、不溶物を核とした円状の受容層未塗布部、いわゆる「ハジキ」が発生する。また、「ハジキ」は印画物上に染料が定着しない点欠陥、いわゆる「白ヌケ」を発生させる。一方、ＨＬＢ値が１０を越えると印画時離型性が十分に発揮されず、低中階調部において異常転写を発生する。
【００４１】
ポリエーテル変性シリコーンの含有量は染料受容層中の全固形分比で０．２質量部以上１５部以下とすることが好ましい。ポリエーテル変性シリコーンの含有量が０．２部未満では、熱転写記録媒体の種類によっては、印画時離型性が満足できるレベルに至らない不安がある。一方、ポリエーテル変性シリコーンの含有量が１５部を超えると、塗液中で完全に分散安定化できす、印画物への点欠陥の発生が懸念される。
【００４２】
染料受容層５は造膜助剤を含有しても良い。例えばトリプロピレングリコールモノメチルエーテル、Ｎ−メチル−２−ピロリドン、プロピレングリコール、ジプロピレングリコール、トリプロピレングリコール等の各種高沸点溶剤等が使用できる。その他、アセチレングリコール、アセチレングリコール等揮発性が高いものを利用することも可能であり、これらを利用した場合は残留溶剤もほとんど発生することはない。これらは単独、あるいは２種以上を混合しても良い。
【００４３】
染料受容層５の厚さは、０．１μｍ以上１０μｍ以下の範囲のものが使用可能であるが、より好ましくは０．２μｍ以上８μｍ以下程度のものが好ましい。また必要に応じて架橋剤や酸化防止剤、蛍光染料や、公知の添加剤を含有しても良い。
【００４４】
また本発明の熱転写受像シートには、基材２と断熱層３を貼り合わせるための接着層を設けても良い。接着層に用いられる材料としては従来公知のもので対応でき、例えばポリエチレン等のポリオレフィン系樹脂、ウレタン系樹脂、アクリル系樹脂、ポリエステル系樹脂、エポキシ系樹脂、フェノール系樹脂、酢酸ビニル系樹脂等が使用できる。その中でもポリエチレンやウレタン系樹脂、アクリル系樹脂が好ましい。
【００４５】
また本発明の熱転写受像シートには、基材２の断熱層３が設けられている側とは反対側に、裏面層を設けても良い。裏面層はプリンタ搬送性向上や、染料受容層５とのブロッキング防止、印画前後の熱転写受像シートのカール防止のために設けられる。裏面層に用いられる材料としては従来公知のもので対応でき、例えばポリエチレン樹脂やポリプロピレン樹脂等のポリオレフィン系樹脂、アクリル系樹脂、ポリカーボネート樹脂、ポリビニルアルコール樹脂、ポリビニルアセタール樹脂、ポリエステル系樹脂、ポリスチレン系樹脂、ポリアミド等のバインダ樹脂を用いることができる。また必要に応じてフィラーや帯電防止剤等の、公知の添加剤を含有しても良い。
【実施例】
【００４６】
以下に、本発明の各実施例および各比較例に用いた材料を示す。なお、文中で「部」とあるのは、特に断りのない限り質量基準であり。また、本発明は実施例に限定されるものではない。
【００４７】
（実施例１）
基材として厚さ１４０μｍの上質紙を使用し、一方の面に溶融押し出し法により厚さ３０μｍのポリエチレン樹脂層１を形成した。
【００４８】
次に、基材のポリエチレン樹脂層１側とは反対側の面と、厚さ４０μｍの、発泡エチレンテレフタレートフィルムの片面にスキン層を設けた断熱層の、スキン層を設けていない面との間に、ポリエチレン樹脂を溶融押し出ししてポリエチレン樹脂層２を形成し、サンドラミ方式にて貼り合わせた。また溶融押し出ししたポリエチレン樹脂層２の厚さは１５μｍとなるように形成した。
【００４９】
発泡ポリエチレンテレフタレートフィルムのスキン層側に、下引き層塗布液−１を、乾燥後の厚さが０．５μｍとなるように塗布、乾燥することで、下引き層を形成した。更にその下引き層の上に、染料受容層塗布液−１を、乾燥後の厚さが２μｍとなるように塗布、乾燥することで、染料受容層を形成し、実施例１の熱転写受像シートを得た。
【００５０】
＜下引き層塗布液−１＞
塩化ビニル共重合体エマルション                    ２０．０部
（ビニブラン２７８、日信化学工業（株）製、Ｔｇ３３℃）
ポリビニルピロリドン                              ２０．０部
（ピッツコール  Ｋ−９０、第一工業製薬（株）製）
トリプロピレングリコールモノメチルエーテル          ４．０部
純水                                              ５６．０部
これが下引き層塗布液−１の組成である。
【００５１】
＜染料受容層塗布液−１＞
塩化ビニル−アクリル共重合体エマルション          ７１．０部
（ビニブラン７４７、日信化学工業（株）製）
多官能性アジリジン化合物                            ２．２部
（ケミタイトＰＺ−３３、日本触媒（株）製）          
ポリエーテル変性シリコーン                          １．２部
（Ｘ−２２−４５１５、信越化学工業（株）製）
純水                                              ２５．６部
これが染料受容層塗布液−１の組成である。
【００５２】
（実施例２〜８、比較例１〜５）
実施例１で作製した熱転写受像シートにおいて、染料受容層を表１記載の材料、配合比にした以外は、実施例１と同様にして、実施例２〜８、比較例１〜５の熱転写受像シートを得た。なお、各染料受容層塗布液は固形分２５％で調製した。実施例２〜８、比較例１〜５の染料受容層塗布液について、実施例１の染料受容層塗布液−１との違いを以下に記載する。
【００５３】
（実施例２）
ビニル系共重合体エマルションとして、塩化ビニル−アクリル共重合体エマルション（
ビニブラン７４３、日信化学工業（株）製、塩化ビニル：アクリル＝７０：３０）を使用した。
【００５４】
（実施例３）
ビニル系共重合体エマルションとして、塩化ビニル−アクリル共重合体エマルション（ビニブラン９００、日信化学工業（株）製、塩化ビニル：アクリル＝９０：１０）を使用した。
【００５５】
（実施例４）
実施例１のポリエーテル変性シリコーンの添加量を全固形分比で１部とした。
【００５６】
（実施例５）
実施例１のポリエーテル変性シリコーンの添加量を全固形分比で２０部とした。
【００５７】
（実施例６）
実施例１の多官能性アジリジン化合物中のアジリジン環含有量が、ビニル系エマルション中のカルボキシ基の含有量に対して０．２モル当量となるよう、多官能性アジリジン化合物の添加量を調整した。
【００５８】
（実施例７）
実施例１の多官能性アジリジン化合物中のアジリジン環含有量がビニル系エマルション中のカルボキシ基の含有量に対して１．６モル当量となるよう、多官能性アジリジン化合物の添加量を調整した。
【００５９】
（実施例８）
実施例１のビニル系共重合体エマルションとして、塩化ビニル−酢酸ビニル共重合体エマルション（ビニブラン６０３、日信化学工業（株）製）を使用した。
【００６０】
（比較例１）
実施例１のビニル系共重合体エマルションをポリ塩化ビニルエマルション（ビニブラン９８５、日信化学工業（株）製）に変更した。
【００６１】
（比較例２）
実施例１の多官能性アジリジン化合物を未含有とした。
【００６２】
（比較例３）
実施例１の多官能性アジリジン化合物を多官能性オキサゾリン化合物（エポクロスＫ−３０３０Ｅ、日本触媒（株）製）に変更した。
【００６３】
（比較例４）
実施例１のポリエーテル変性シリコーンをＫＦ−９４５（信越化学工業（株）製、ＨＬＢ＝４）に変更した。
【００６４】
（比較例５）
実施例１のポリエーテル変性シリコーンをＫＦ−６４４（信越化学工業（株）製、ＨＬＢ＝１１）に変更した。
【００６５】
＜熱転写記録媒体の作製＞
基材として、４．５μｍの片面易接着処理付きポリエチレンテレフタレートフィルムを使用し、その非易接着処理面に下記組成の耐熱滑性層塗布液を、乾燥後の塗布量が１．０
ｇ／ｍ２となるように塗布、乾燥し、耐熱滑性層付き基材を得た。次に、耐熱滑性層付き基材の易接着処理面に、下記組成のプライマー層および熱転写層塗布液を、乾燥後の塗布量が１．０ｇ／ｍ２となるように塗布、乾燥して熱転写層を形成し、熱転写記録媒体を得た。
【００６６】
＜耐熱滑性層塗布液＞
シリコーン系アクリルグラフトポリマー                  ５０．０部
（東亜合成（株）ＵＳ−３５０）
メチルエチルケトン                                    ５０．０部
以上が耐熱滑性層塗布液の組成である。
【００６７】
＜プライマー層塗布液＞
ポリビニルアルコール                                    ２．５部
イソプロピルアルコール                                ３０．０部
純水                                                  ６７．５部
以上がプライマー層塗布液の組成である。
【００６８】
＜熱転写層塗布液＞
Ｃ．Ｉ．ソルベントブル−３６                            ２．５部
Ｃ．Ｉ．ソルベントブル−６３                            ２．５部
ポリビニルアセタール樹脂                                ５．０部
トルエン                                              ４５．０部
メチルエチルケトン                                    ４５．０部
以上が耐熱滑性層塗布液の組成である。
【００６９】
＜印画時離型性評価＞
実施例１〜８、比較例１〜５の熱転写受像紙シート、熱転写記録媒体、および評価用サーマルプリンタを２３℃８０％ＲＨ環境下で２時間調湿した。熱転写受像シート、および熱転写記録媒体を使用し、印画速度が２．０ｍｓｅｃ／ｌｉｎｅ、解像度が３００×３００ＤＰＩの評価用サーマルプリンタにて２５５階調を均等に１６分割したグラデーション画像を２３℃８０％ＲＨ環境下で印画した。印画物の評価は、以下の基準にて評価を行った。評価結果を表１に示す。なお、評価結果は１〜１２Ｓｔｅｐの低中階調部、および１３〜１６Ｓｔｅｐの高階調部に別けて記載した。
【００７０】
○：異常転写の発生が認められないレベル
△：異常転写の発生は認められないが、線状の剥離痕が僅かに認められるレベル
×：異常転写の発生が認められるレベル
なお、△以上が実用上の問題ないレベルである。
【００７１】
＜印画濃度評価＞
調湿、および印画環境を２３℃５０％ＲＨに変更した以外は、印画時離型性評価と同様にして印画を行った。得られた印画物の最高反射濃度（１６Ｓｔｅｐ）をＸ−ｒｉｔｅ５２８にて測定した。また、測定結果を以下の基準にて評価した。測定結果と評価結果を表１に示す。
【００７２】
○：最高反射濃度が２．０５以上であるレベル
△：最高反射濃度が２．００以上２．０５未満であるレベル
×：最高反射濃度が２．００未満であるレベル
なお、△以上が実用上の問題ないレベルである。
【００７３】
＜印画欠点評価＞
評価画像を２５５階調のベタ画像とした以外は、印画濃度評価と同様にして印画を行った。印画欠点はＪＩＳ  Ｐ  ８２０８に基づき測定し、以下の基準にて評価を行った。
【００７４】
○：０．３ｍｍ２以上の印画欠点が認められない
×：０．３ｍｍ２以上の印画欠点が認められる
評価対象を表１に、評価結果を表２に示す。
【００７５】
表１に示す結果から分かるように、基材シート上に少なくとも断熱層、下引き層、染料受容層を順次積層形成し、前記染料受容層がカルボキシ基、および／またはアセチル基を含有するビニル系エマルションと、ＨＬＢが５〜１０のポリエーテル変性シリコーンと、多官能性アジリジン化合物を含む実施例１〜５の熱転写受像シートは、多湿環境で印画した場合でも印画時の離型性に優れ、かつ印画欠点がなく、高い反射濃度を付与しており、本発明による効果が確認された。
【００７６】
塩化ビニル−アクリル共重合体エマルションの塩化ビニル化合物とアクリル化合物の比率を塩化ビニル：アクリル＝３０：７０とした実施例２では、実用上の問題ない範囲で最高反射濃度の低下が確認された。一方、塩化ビニル−アクリル共重合体エマルションの塩化ビニル化合物とアクリル化合物の比率を塩化ビニル：アクリル＝９０：１０とした実施例３では、実用上の問題ない範囲で印画時離型性の低下が確認された。
【００７７】
また、ポリエーテル変性シリコーンの添加量を全固形分比で１部とした実施例４においても、実用上の問題ない範囲で印画時離型性の低下が確認された。一方、ポリエーテル変性シリコーンの添加量を全固形分比で２０部とした実施例５では、実用上の問題ない範囲で印画欠点が確認された。多官能性アジリジン化合物中のアジリジン環含有量が、ビニル系エマルション中のカルボキシ基の含有量に対して０．２モル当量となるよう、多官能性アジリジン化合物の添加量を調整した実施例６では、実用上の問題ない範囲で印画時離型性の低下が確認された。
【００７８】
一方、多官能性アジリジン化合物中のアジリジン環含有量が、ビニル系エマルション中のカルボキシ基の含有量に対して１．６モル当量となるよう、多官能性アジリジン化合物の添加量を調整した実施例７では、実用上の問題ない範囲で最高反射濃度の低下が確認された。また、塩化ビニル−酢酸ビニル共重合体エマルションを用いた実施例８においても、実用上の問題ない範囲で最高反射濃度の低下が確認された。
【００７９】
これに対して、比較例１の熱転写受像シートは、バインダ樹脂として、アクリル化合物を含有しないポリ塩化ビニルエマルションを使用したことで、異常転写の発生が確認された。比較例２の熱転写受像シートは、多官能性アジリジン化合物を未含有としたことで、高階調部に異常転写の発生が確認された。比較例３の熱転写受像シートは、常温下での架橋反応率が低い多官能性オキサゾリン化合物を使用したことで、高階調部に異常転写の発生が確認された。比較例４の熱転写受像シートは、ＨＬＢ＝４のポリエーテル変性シリコーンを使用したことで、印画物に実用不可能な大きさの点欠陥が確認された。比較例５の熱転写受像シートは、ＨＬＢ＝１１のポリエーテル変性シリコーンを使用したことで、低中階調部に異常転写が確認された。
【００８０】
【表１】
0006728624.tif 000002
【００８１】
【表２】
0006728624.tif 000003
【産業上の利用可能性】
【００８２】
本発明により得られる熱転写受像シートは、昇華転写方式のプリンタに使用することができ、プリンタの高速・高機能化と併せて、各種画像を簡便にフルカラー形成できるため、デジタルカメラのセルフプリント、身分証明書等のカード類、アミューズメント用出力物等に広く利用できる。
【符号の説明】
【００８３】
１：熱転写受像シート
２：基材
３：断熱層
４：下引き層
５：染料受容層
【図１】
0006728624.tif 000004